(57)【要約】【課題】良好な物理的特性を有する繊維強化熱可塑性樹脂の成形物を製造するための技術を提供する。【解決手段】繊維強化熱可塑性樹脂の成形物の製造方法は、熱可塑性樹脂及び繊維を溶融混練して押し出すことにより製造された第１の繊維強化熱可塑性樹脂素材と、熱可塑性樹脂を繊維に含浸させることにより製造された第２の繊維強化熱可塑性樹脂素材とを混合するステップと、混合された第１及び第２の繊維強化熱可塑性樹脂素材を加熱するステップと、加熱された第１及び第２の繊維強化熱可塑性樹脂素材を成形するステップと、を備える。第２の繊維強化熱可塑性樹脂素材に含まれる繊維の長さの平均値は、第１の繊維強化熱可塑性樹脂素材に含まれる繊維の長さの平均値よりも長い。【選択図】図２
2019147374.tif 000002
【特許請求の範囲】
【請求項１】
熱可塑性樹脂及び繊維を溶融混練して押し出すことにより製造された第１の繊維強化熱可塑性樹脂素材と、熱可塑性樹脂を繊維に含浸させることにより製造された第２の繊維強化熱可塑性樹脂素材とを混合するステップと、
混合された第１及び第２の繊維強化熱可塑性樹脂素材を加熱するステップと、
加熱された第１及び第２の繊維強化熱可塑性樹脂素材を成形するステップと、
を備え、
前記第２の繊維強化熱可塑性樹脂素材に含まれる繊維の長さの平均値は、前記第１の繊維強化熱可塑性樹脂素材に含まれる繊維の長さの平均値よりも長いことを特徴とする繊維強化熱可塑性樹脂の成形物の製造方法。
【請求項２】
前記第２の繊維強化熱可塑性樹脂素材は、一方向に引き揃えた複数の繊維に熱可塑性樹脂を含浸させた一方向繊維強化熱可塑性樹脂を所定長に切断したフレークであることを特徴とする請求項１に記載の繊維強化熱可塑性樹脂の成形物の製造方法。
【請求項３】
前記第１の繊維強化熱可塑性樹脂素材の母材となる熱可塑性樹脂と、前記第２の繊維強化熱可塑性樹脂素材の母材となる熱可塑性樹脂は、同種の熱可塑性樹脂であることを特徴とする請求項１又は２に記載の繊維強化熱可塑性樹脂の成形物の製造方法。
【請求項４】
前記第１の繊維強化熱可塑性樹脂素材の母材となる熱可塑性樹脂と、前記第２の繊維強化熱可塑性樹脂素材の母材となる熱可塑性樹脂は、ポリアミド６であることを特徴とする請求項３に記載の繊維強化熱可塑性樹脂の成形物の製造方法。
【請求項５】
前記第１の繊維強化熱可塑性樹脂素材の溶融時の粘度は、前記第２の繊維強化熱可塑性樹脂素材の溶融時の粘度よりも高いことを特徴とする請求項１から４のいずれかに記載の繊維強化熱可塑性樹脂の成形物の製造方法。
【請求項６】
前記第２の繊維強化熱可塑性樹脂素材の繊維体積含有率は、前記第１の繊維強化熱可塑性樹脂素材の繊維体積含有率よりも高いことを特徴とする請求項１から５のいずれかに記載の繊維強化熱可塑性樹脂の成形物の製造方法。
【請求項７】
前記混合するステップは、前記第１の繊維強化熱可塑性樹脂素材の表面に前記第２の繊維強化熱可塑性樹脂素材を散布するステップを含むことを特徴とする請求項１から６のいずれかに記載の繊維強化熱可塑性樹脂の成形物の製造方法。
【請求項８】
前記混合するステップは、
前記第２の繊維強化熱可塑性樹脂素材をシート状に成形するステップと、
前記第１の繊維強化熱可塑性樹脂素材の表面に前記第２の繊維強化熱可塑性樹脂素材のシートを被せるステップと、
を含むことを特徴とする請求項１から７のいずれかに記載の繊維強化熱可塑性樹脂の成形物の製造方法。
【請求項９】
前記混合するステップは、前記第１の繊維強化熱可塑性樹脂素材の内部に前記第２の繊維強化熱可塑性樹脂素材を注入するステップを含むことを特徴とする請求項１から８のいずれかに記載の繊維強化熱可塑性樹脂の成形物の製造方法。
【請求項１０】
繊維及び熱可塑性樹脂を含む繊維強化熱可塑性樹脂の成形物であって、
前記成形物の表面層を構成する繊維強化熱可塑性樹脂に含まれる繊維の長さの平均値は、前記成形物の内部を構成する繊維強化熱可塑性樹脂に含まれる繊維の長さの平均値よりも長いことを特徴とする繊維強化熱可塑性樹脂の成形物。
【請求項１１】
前記熱可塑性樹脂はポリアミド６であることを特徴とする請求項１０に記載の繊維強化熱可塑性樹脂の成形物。
【発明の詳細な説明】
【技術分野】
【０００１】
本開示は、繊維強化熱可塑性樹脂の成形技術に関し、とくに、繊維強化熱可塑性樹脂の成形物及びその製造方法に関する。
【背景技術】
【０００２】
炭素繊維やガラス繊維などにより強度を向上させた繊維強化プラスチックが開発されている。繊維強化プラスチックは、軽量で強度が高い上に、安価で耐久性にも優れていることから、様々な分野での応用が期待されている。
【０００３】
そのような分野の一つとして、自動車などの移動体の製造がある。自動車などの移動体の構造部品を繊維強化プラスチックで製造することにより、必要な強度を維持しつつ車体を軽量化することができるので、二酸化炭素排出量の削減など、環境問題の解決にも大きく貢献することができる。
【先行技術文献】
【特許文献】
【０００４】
【特許文献１】特開２０１０−１７３６４６号公報
【発明の概要】
【発明が解決しようとする課題】
【０００５】
移動体などの分野に繊維強化プラスチックを応用するためには、製品の仕様に応じた良好な物理的特性を有する繊維強化プラスチックの成形物を製造するための製造技術が不可欠である。
【０００６】
本開示は、このような課題に鑑みてなされ、その目的は、良好な物理的特性を有する繊維強化熱可塑性樹脂の成形物を製造するための技術を提供することである。
【課題を解決するための手段】
【０００７】
上記課題を解決するために、本開示のある態様の繊維強化熱可塑性樹脂の成形物の製造方法は、熱可塑性樹脂及び繊維を溶融混練して押し出すことにより製造された第１の繊維強化熱可塑性樹脂素材と、熱可塑性樹脂を繊維に含浸させることにより製造された第２の繊維強化熱可塑性樹脂素材とを混合するステップと、混合された第１及び第２の繊維強化熱可塑性樹脂素材を加熱するステップと、加熱された第１及び第２の繊維強化熱可塑性樹脂素材を成形するステップと、を備える。第２の繊維強化熱可塑性樹脂素材に含まれる繊維の長さの平均値は、第１の繊維強化熱可塑性樹脂素材に含まれる繊維の長さの平均値よりも長い。
【０００８】
本開示の別の態様の繊維強化熱可塑性樹脂の成形物は、繊維及び熱可塑性樹脂を含む繊維強化熱可塑性樹脂の成形物であって、成形物の表面層を構成する繊維強化熱可塑性樹脂に含まれる繊維の長さの平均値は、成形物の内部を構成する繊維強化熱可塑性樹脂に含まれる繊維の長さの平均値よりも長い。
【発明の効果】
【０００９】
本開示によれば、良好な物理的特性を有する繊維強化熱可塑性樹脂の成形物を製造するための技術を提供することができる。
【図面の簡単な説明】
【００１０】
【図１】実施の形態に係る炭素繊維強化熱可塑性樹脂の成形物の製造方法の関連技術について説明するための図である。
【図２】実施の形態に係る炭素繊維強化熱可塑性樹脂の成形物の製造方法を模式的に示す図である。
【図３】実施の形態に係る炭素繊維強化熱可塑性樹脂の成形物の製造方法の別の例を模式的に示す図である。
【発明を実施するための形態】
【００１１】
本開示の実施の形態に係る繊維強化熱可塑性樹脂の成形物の製造方法は、熱可塑性樹脂及び繊維を溶融混練して押し出すことにより製造された第１の繊維強化熱可塑性樹脂素材と、熱可塑性樹脂を繊維に含浸させることにより製造された第２の繊維強化熱可塑性樹脂素材とを混合するステップと、混合された第１及び第２の繊維強化熱可塑性樹脂素材を加熱するステップと、加熱された第１及び第２の繊維強化熱可塑性樹脂素材を成形するステップとを備える。ここで、第２の繊維強化熱可塑性樹脂素材に含まれる繊維の長さの平均値は、第１の繊維強化熱可塑性樹脂素材に含まれる繊維の長さの平均値よりも長い。
【００１２】
高い流動性を有する第１の繊維強化熱可塑性樹脂素材に、弾性率や強度などの物理的特性を付与することが可能な第２の繊維強化熱可塑性樹脂素材を適当量混合することにより、プレス成形による高速な成形物の製造を可能とする高い加工性を維持しつつ、製品に要求される仕様に応じた良好な物理的特性を有する成形物を製造することができる。このような製造方法によれば、所望の物理的特性を有する成形物を短時間で量産することが可能となるので、本開示の技術の工業的意義は極めて高い。
【００１３】
強化材として使用される繊維は、炭素繊維、ガラス繊維、ボロン繊維、アラミド繊維、ポリエチレン繊維、金属繊維、植物繊維などであってもよいが、以下の実施の形態においては、炭素繊維を強化材として使用した例について説明する。
【００１４】
図１は、実施の形態に係る炭素繊維強化熱可塑性樹脂の成形物の製造方法の関連技術について説明するための図である。図１は、ＬＦＴ−Ｄ（Long Fiber Thermoplastics Direct）工法と呼ばれる炭素繊維強化熱可塑性樹脂の成形物の製造方法を模式的に示す。ＬＦＴ−Ｄ工法においては、まず、熱可塑性樹脂原料と添加材を溶融混練することにより製造された熱可塑性樹脂ペレットと、炭素繊維ロービングから供給される炭素繊維とが、二軸スクリュー押出機で混練され、押し出される。押し出されたＬＦＴ−Ｄ押出素材は、高速プレス成形装置に供給されるまでの間、保温・昇温炉において適温に保たれる。保温・昇温炉内のＬＦＴ−Ｄ押出素材は、ロボットアームにより高速プレス成形装置に供給され、所望の形状に成形される。このように、ＬＦＴ−Ｄ工法によれば、熱可塑性樹脂ペレットと炭素繊維を連続的に供給して最終製品を成形するまでの一貫した自動製造システムを構築することが可能となる。また、熱可塑性樹脂を原料としたＬＦＴ−Ｄ押出素材は、流動性及び成形性が高いので、高速プレス成形装置により短時間に所望の形状の最終製品を成形することが可能となる。
【００１５】
本発明者らは、図１に示した製造方法により自動車のシャシー部材を成形する実験を行い、従前よりも圧倒的に速い１分程度の時間で成形を完了させることに成功した。また、融着が可能である熱可塑性樹脂の利点を生かし、超音波融着法を用いてシャシー部材を接合することにより、炭素繊維強化熱可塑性樹脂のみによる自動車用シャシーの製作に世界で初めて成功した。
【００１６】
本発明者らは、炭素繊維強化熱可塑性樹脂の自動車などの構造部材への応用を更に促進させるために、成形物の物理的特性を更に向上させる技術を検討し、本開示の実施の形態に係る炭素繊維強化熱可塑性樹脂の成形物の製造方法に想到した。
【００１７】
図２は、実施の形態に係る炭素繊維強化熱可塑性樹脂の成形物の製造方法を模式的に示す図である。まず、図１に示したＬＦＴ−Ｄ工法と同様に、二軸スクリュー押出機に、炭素繊維ロービングから供給される炭素繊維と、熱可塑性樹脂のペレットとを原料として供給し、これらを溶融混練して押し出すことにより、第１の繊維強化熱可塑性樹脂素材（以下、単に「第１素材」ともいう）を製造する。つづいて、混練以外の製造方法により製造された第２の繊維熱可塑性樹脂素材（以下、単に「第２素材」ともいう）を、第１素材に混合する。後述するように、第２素材は、例えば、一方向炭素繊維強化熱可塑性樹脂のフレーク（短片）である。混合された第１素材及び第２素材を、流動性が十分に高くなるような温度に加熱し、高速プレス成形装置に導入してプレス成形することにより、所望の形状の成形物を製造する。
【００１８】
第１素材は、溶融混練押出しにより製造されるので流動性が高く、プレス成形により容易かつ高速に成形物を製造することができる反面、二軸スクリュー押出機において混練される際に炭素繊維が切断されるので、炭素繊維の長さを長くすることにより成形物の弾性率や強度などの物理的特性を向上させるのには一定の限界がある。また、炭素繊維の繊維体積含有率（Ｖｆ）を高くし過ぎると、二軸スクリュー押出機による混練及び押出しが困難になるので、炭素繊維の量を多くすることにより物理的特性を向上させるのにも限界がある。したがって、本実施の形態では、第１素材に含まれる炭素繊維の長さの平均値よりも、第２素材に含まれる炭素繊維の長さの平均値の方が長くなるように調整された第２素材を第１素材に混合することにより、成形物の弾性率や強度などの物理的特性を向上させる。第１素材及び第２素材に含まれる炭素繊維の長さの平均値は、各素材の中心部及び四方の任意の箇所において単位面積（１ｍｍ２）当たりに存在する炭素繊維のそれぞれの長さを、画像測定装置で測定したときの平均値として算出することができる。
【００１９】
このように、高速なプレス成形を可能とするための流動性及び加工性は主に第１素材により実現され、成形物の弾性率や強度などの物理的特性の更なる向上は主に第２素材により実現される。したがって、本実施の形態の繊維強化熱可塑性樹脂の成形物の製造方法において、第１素材の溶融時の粘度は、第２素材の溶融時の粘度よりも高い。溶融時の粘度は、メルトフローレイト（ＭＦＲ：Melt Mass-Flow Rate）により測定することができる。また、本実施の形態の繊維強化熱可塑性樹脂の成形物の製造方法において、第２素材の繊維体積含有率は、第１素材の繊維体積含有率よりも高い。繊維体積含有率は、日本工業規格ＪＩＳ  Ｋ  ７０７５−１９９１「炭素繊維強化プラスチックの繊維含有率及び空洞率試験方法」により測定することができる。
【００２０】
第１素材と第２素材の混合比率は、加工物の形状の複雑さや、製品に要求される仕様などに応じて調整されればよい。一般に、第２素材の混合比率が高くなるほど、弾性率や強度などの物理的特性は高くなるが、混合物の加工性は低くなると考えられるので、加工物の形状の複雑さに応じて、混合物の粘度、流動性、加工性を勘案しつつ、製品に要求される仕様に応じて、適切な物理的特性が得られるように、第１素材と第２素材の混合比率を調整してもよい。例えば、高強度・高剛性が要求され、かつ、形状が比較的単純な成形物であれば、第２素材の割合を高くすればよい。また、形状が比較的複雑な成形物であれば、プレス成形の際に高い流動性が要求されるので、第１素材の割合を高くすればよい。
【００２１】
第２素材に含まれる炭素繊維の長さや、第２素材における炭素繊維の繊維体積含有率についても同様である。一般に、第２素材に含まれる炭素繊維の長さが長いほど、また、第２素材における炭素繊維の繊維体積含有率が高いほど、弾性率や強度などの物理的特性は高くなるが、混合物の加工性は低くなると考えられるので、加工物の形状の複雑さに応じて、混合物の粘度、流動性、加工性を勘案しつつ、製品に要求される仕様に応じて、適切な物理的特性が得られるように、第２素材に含まれる炭素繊維の長さや、第２素材における炭素繊維の繊維体積含有率を調整してもよい。
【００２２】
第２素材は、含まれる炭素繊維の長さの平均値が、第１素材に含まれる炭素繊維の長さの平均値よりも長くなるような製造方法であれば、任意の製造方法により製造されてもよいが、第２素材における炭素繊維の繊維体積含有率を高くするためには、炭素繊維に熱可塑性樹脂を含浸させることにより製造された炭素繊維強化熱可塑性樹脂を第２素材として使用するのが好適である。また、製品に要求される仕様に応じて、第２素材に含まれる炭素繊維の長さを調整可能とするためには、一方向に引き揃えた炭素繊維の束又はシートに熱可塑性樹脂を含浸させることにより製造された炭素繊維強化熱可塑性樹脂、又は、炭素繊維を織ったシートに熱可塑性樹脂を含浸させたプリプレグを所定長に切断したフレークを第２素材として使用するのがとくに好適である。
【００２３】
第２素材として、均一な長さを有する多数のフレークが使用されてもよい。また、異なる長さを有する複数種類のフレークが使用されてもよいし、長さが所定の範囲に分布した多数のフレークが使用されてもよい。この場合であっても、第２素材に含まれる炭素繊維の長さの平均値は、第１素材に含まれる炭素繊維の長さの平均値よりは長くなるようにする。第２素材に含まれる炭素繊維の長さの平均値は、例えば、５〜１０ｍｍであってもよい。
【００２４】
また、第２素材として、均一な炭素繊維の繊維体積含有率を有する多数のフレークが使用されてもよいし、異なる炭素繊維の繊維体積含有率を有する複数種類のフレークが使用されてもよいし、炭素繊維の繊維体積含有率が所定の範囲に分布した多数のフレークが使用されてもよい。
【００２５】
第２素材は、針状、フレーク状、短冊状、線状、棒状の形状を有していてもよいし、その他の任意の二次元形状又は三次元形状を有していてもよい。
【００２６】
第１素材及び第２素材の母材となる熱可塑性樹脂は、例えば、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔなどのポリアミド、ポリエチレン、ポリプロピレン、ポリ塩化ビニル、ポリ塩化ビニリデン、ポリスチレン、ポリ酢酸ビニル、ポリウレタン、ポリテトラフルオロエチレン、アクリロニトリルブタジエンスチレン、アクリル樹脂、ポリアセタール、ポリカーボネート、ポリフェニレンエーテル、変性ポリフェニレンエーテル、ポリエステル、ポリエチレンテレフタレート、ポリブチレンテレフタレート、環状ポリオレフィン、ポリフェニレンスルファイド、ポリスルホン、ポリエーテルスルホン、ポリエーテルエーテルケトン、ポリイミド、ポリアミドイミドなどであってもよい。
【００２７】
第１素材の母材となる熱可塑性樹脂と、第２素材の母材となる熱可塑性樹脂は、同種の熱可塑性樹脂であることが好ましい。これにより、成形物の全体を同種の熱可塑性樹脂を母材とする炭素繊維強化熱可塑性樹脂により形成することができるので、第１素材と第２素材との境界面から破断したり、反りが生じたりするのを防ぐことができ、成形物の強度や剛性などの物理的特性を向上させることができる。異種の熱可塑性樹脂であっても、融点や熱膨張率などの物理的性質が類似する熱可塑性樹脂の組合せや、相溶性を有する熱可塑性樹脂の組合せや、境界面が生じたとしても境界面における接着性が良好である熱可塑性樹脂の組合せなどを母材とする第１素材と第２素材が混合されてもよい。
【００２８】
第１素材及び第２素材は、それぞれ、複数の種類の熱可塑性樹脂を母材として含むポリマーブレンドであってもよい。この場合も、それぞれが同種の熱可塑性樹脂を母材として含んでいるのが好ましく、また、ポリマーブレンドの組成比が同程度であることが好ましい。
【００２９】
第１素材と第２素材を混合する方法として、例えば、以下の第１〜３の方法が考えられる。第１の方法は、第２素材を第１素材の表面にまぶす方法である。第１素材の上方から第２素材を散布してもよい。第１素材の上面だけでなく、裏面や側面にも第２素材をまぶす場合には、第１素材を回転させて別の面を上面とし、上方から第２素材を散布してもよいし、第１素材の裏面又は側面から第２素材を吹き付けてもよい。製品に要求される仕様に応じて、多数の第２素材の長手方向が揃うように第１素材の表面にまぶしてもよいし、ランダムな方向になるように第１素材の表面にまぶしてもよい。第１の方法によれば、第１素材の表面に第２素材の層を形成することができるので、成形物の表面層の強度や剛性などの物理的特性を向上させることができる。また、簡易な方法で第１素材に第２素材を混合することができるので、設備のコストを抑えることができる。
【００３０】
第２の方法は、第２素材によりシートを成形し、成形したシートを第１素材に被せる方法である。第２素材のシートは、例えば、第２素材を平面上に散布して加熱及び加圧することにより成形されてもよい。第２素材のシートを、第１素材の表面の全てを覆うように被せてもよいし、上面と裏面を覆うように被せてもよいし、一部の表面のみを覆うように被せてもよい。この場合も、製品に要求される仕様に応じて、多数の第２素材の長手方向が揃うようにシートを成形してもよいし、ランダムな方向になるようにシートを成形してもよい。第２の方法によれば、第１素材の表面に均一な第２素材の層を形成することができるので、第２素材の分布ムラを防ぎ、良好な物理的特性を有する成形物を製造することができる。
【００３１】
第３の方法は、第１素材の内部に第２素材を注入する方法である。多数の第２素材を集積して連続的な流れとし、これを第１素材が排出される前又は後に注入してもよい。第３の方法によれば、成形物の内部の弾性率や強度も向上させることができる。
【００３２】
第１及び第２の方法で第１素材と第２素材を混合する場合は、成形物の表面層は主に第２素材により形成され、成形物の内部は主に第１素材により形成されることになるので、成形物の表面層を構成する繊維強化熱可塑性樹脂に含まれる繊維の長さの平均値は、成形物の内部を構成する繊維強化熱可塑性樹脂に含まれる繊維の長さの平均値よりも長くなる。これにより、成形物の表面層の弾性率や強度などの物理的特性を向上させることができる。
【００３３】
図３は、実施の形態に係る炭素繊維強化熱可塑性樹脂の成形物の製造方法の別の例を模式的に示す図である。図２に示した例では、第２素材を製品として購入し、第１素材に混合することを想定していたが、図３に示した例では、第１素材と第２素材を並行して製造し、両者を混合する。
【００３４】
フレーク製造装置において、炭素繊維ロービングから供給される炭素繊維に熱可塑性樹脂を含浸させ、所定長に切断することにより、第２素材を製造する。熱可塑性樹脂のモノマーを炭素繊維に含浸させた後、加熱して重合させれば、ポリマーを炭素繊維に含浸させる場合と異なり、含浸のために高温及び高圧を発生させる必要がないので、とくに好適である。
【００３５】
このような現場重合型の炭素繊維強化熱可塑性樹脂の製造においては、ε−カプロラクタムをモノマーとするポリアミドを使用するのがとくに好適である。ε−カプロラクタムの融点は６９℃と低く、融解させた液体の粘度も十分に低いので、炭素繊維に容易に含浸させることができる。また、重合反応に要する温度が比較的低く、重合反応に要する時間も極めて短いので、フレーク製造装置において連続的に含浸、重合、切断を行い、効率良く第２素材を製造することができる。
【００３６】
図３の例によれば、炭素繊維ロービングから供給される炭素繊維を、第１素材の原料としても、第２素材の原料としても使用することができるので、廃材が極めて少ない製造方法を実現することができる。また、第１素材と第２素材を同時に並行して製造するので、製造した第１素材と第２素材を高温のまますぐに混合し、高速プレス成形装置に導入して成形することができる。したがって、省エネルギーかつ省スペースの製造ラインを実現することができる。これらの点においても、本開示の技術の工業的意義は極めて高い。
【００３７】
以上、本開示を実施例をもとに説明した。この実施例は例示であり、それらの各構成要素や各処理プロセスの組合せにいろいろな変形例が可能なこと、またそうした変形例も本開示の範囲にあることは当業者に理解されるところである。
【００３８】
本開示の一態様の概要は、次の通りである。本開示のある態様の繊維強化熱可塑性樹脂の成形物の製造方法は、熱可塑性樹脂及び繊維を溶融混練して押し出すことにより製造された第１の繊維強化熱可塑性樹脂素材と、熱可塑性樹脂を繊維に含浸させることにより製造された第２の繊維強化熱可塑性樹脂素材とを混合するステップと、混合された第１及び第２の繊維強化熱可塑性樹脂素材を加熱するステップと、加熱された第１及び第２の繊維強化熱可塑性樹脂素材を成形するステップと、を備える。第２の繊維強化熱可塑性樹脂素材に含まれる繊維の長さの平均値は、第１の繊維強化熱可塑性樹脂素材に含まれる繊維の長さの平均値よりも長い。
【００３９】
この態様によると、流動性の高い第１の繊維強化熱可塑性樹脂素材による高い加工性を維持しつつ、第２の繊維強化熱可塑性樹脂素材により所望の物理的特性を成形物に付与することができるので、製品の仕様に応じた良好な物理的特性を有する成形物を製造することができる。
【００４０】
この繊維強化熱可塑性樹脂の成形物の製造方法において、第２の繊維強化熱可塑性樹脂素材は、一方向に引き揃えた複数の繊維に熱可塑性樹脂を含浸させた一方向繊維強化熱可塑性樹脂を所定長に切断したフレークであってもよい。この態様によると、製品の使用に応じた物理的特性を有する成形物を得るために、第２の繊維強化熱可塑性樹脂素材に含まれる炭素繊維の長さを調整するのが容易となる。
【００４１】
この繊維強化熱可塑性樹脂の成形物の製造方法において、第１の繊維強化熱可塑性樹脂素材の母材となる熱可塑性樹脂と、第２の繊維強化熱可塑性樹脂素材の母材となる熱可塑性樹脂は、同種の熱可塑性樹脂であってもよい。この態様によると、成形物の全体を同種の熱可塑性樹脂を母材とする炭素繊維強化熱可塑性樹脂により形成することができるので、第１素材と第２素材との境界面から破断したり、反りが生じたりするのを防ぐことができ、成形物の強度や剛性などの物理的特性を向上させることができる。
【００４２】
この繊維強化熱可塑性樹脂の成形物の製造方法において、第１の繊維強化熱可塑性樹脂素材の母材となる熱可塑性樹脂と、第２の繊維強化熱可塑性樹脂素材の母材となる熱可塑性樹脂は、ポリアミド６であってもよい。この態様によると、第１の繊維強化熱可塑性樹脂素材と第２の繊維強化熱可塑性樹脂素材を同時に並行して製造し、その場で両者を混合して成形する製造ラインを実現することができる。
【００４３】
この繊維強化熱可塑性樹脂の成形物の製造方法において、第１の繊維強化熱可塑性樹脂素材の溶融時の粘度は、第２の繊維強化熱可塑性樹脂素材の溶融時の粘度よりも高くてもよい。この態様によると、第１の繊維強化熱可塑性樹脂素材により高い成形性を得ることができる。
【００４４】
この繊維強化熱可塑性樹脂の成形物の製造方法において、第２の繊維強化熱可塑性樹脂素材の繊維体積含有率は、第１の繊維強化熱可塑性樹脂素材の繊維体積含有率よりも高くてもよい。この態様によると、第２の繊維強化熱可塑性樹脂素材により良好な物理的特性を得ることができる。
【００４５】
この繊維強化熱可塑性樹脂の成形物の製造方法において、混合するステップは、第１の繊維強化熱可塑性樹脂素材の表面に第２の繊維強化熱可塑性樹脂素材を散布するステップを含んでもよい。この態様によると、第１の繊維強化熱可塑性樹脂素材の表面に第２の繊維強化熱可塑性樹脂素材の層を形成することができるので、成形物の表面層の強度や剛性などの物理的特性を向上させることができる。また、簡易な方法で第１の繊維強化熱可塑性樹脂素材に第２の繊維強化熱可塑性樹脂素材を混合することができるので、設備のコストを抑えることができる。
【００４６】
この繊維強化熱可塑性樹脂の成形物の製造方法において、混合するステップは、第２の繊維強化熱可塑性樹脂素材をシート状に成形するステップと、第１の繊維強化熱可塑性樹脂素材の表面に第２の繊維強化熱可塑性樹脂素材のシートを被せるステップと、を含んでもよい。この態様によると、第１の繊維強化熱可塑性樹脂素材の表面に均一な第２の繊維強化熱可塑性樹脂素材の層を形成することができるので、第２の繊維強化熱可塑性樹脂素材の分布ムラを防ぎ、良好な物理的特性を有する成形物を製造することができる。
【００４７】
この繊維強化熱可塑性樹脂の成形物の製造方法において、混合するステップは、第１の繊維強化熱可塑性樹脂素材の内部に第２の繊維強化熱可塑性樹脂素材を注入するステップを含んでもよい。この態様によると、成形物の内部の弾性率や強度も向上させることができる。
【００４８】
本開示のある態様の繊維強化熱可塑性樹脂の成形物は、繊維及び熱可塑性樹脂を含む繊維強化熱可塑性樹脂の成形物であって、成形物の表面層を構成する繊維強化熱可塑性樹脂に含まれる繊維の長さの平均値は、成形物の内部を構成する繊維強化熱可塑性樹脂に含まれる繊維の長さの平均値よりも長い。
【００４９】
この態様によると、流動性の高い繊維強化熱可塑性樹脂素材によって製造された成形物でありながら、より長い繊維を含有する繊維強化熱可塑性樹脂によって形成された表面層により、高い弾性率や強度などの物理的特性を得ることができる。
【００５０】
この繊維強化熱可塑性樹脂の成形物において、熱可塑性樹脂はポリアミド６であってもよい。この態様によると、成形物の内部を形成する第１の繊維強化熱可塑性樹脂素材と、成形物の表面層を形成する第２の繊維強化熱可塑性樹脂素材を同時に並行して製造し、その場で両者を混合して成形する製造ラインにより成形物を製造することができる。
【図１】
2019147374.tif 000003
【図２】
2019147374.tif 000004
【図３】
2019147374.tif 000005